(57)【要約】  本発明は、高純度接触用途に有用な、少なくとも１つのフルオロポリマー層を有する多層フィルムに関する。好ましくは、前記フルオロポリマー層は、ポリフッ化ビニリデンポリマー及びコポリマーである。【特許請求の範囲】
【請求項１】
少なくとも１つの溶融加工可能なフルオロポリマー層を含み、この溶融加工可能なフルオロポリマーが流体又は気体に対する接触層を構成する、多層フルオロポリマーフィルム。
【請求項２】
前記の溶融加工可能なフルオロポリマー層がポリフッ化ビニリデンポリマー又はコポリマーを含む、請求項１に記載の多層フィルム。
【請求項３】
前記ポリフッ化ビニリデンポリマー又はコポリマー層が完全にポリフッ化ビニリデンポリマー又はコポリマーから成り、他のどのポリマーとのブレンドでもない、請求項２に記載の多層フィルム。
【請求項４】
前記フィルムの全体厚さが１〜５０ミルである、請求項１に記載の多層フィルム。
【請求項５】
ポリフッ化ビニリデンポリマー又はコポリマーの層を２つ含む、請求項１に記載の多層フィルム。
【請求項６】
ポリフッ化ビニリデンホモポリマーの層１つ及びポリフッ化ビニリデンコポリマーの層１つから成る、請求項１に記載の多層フィルム。
【請求項７】
少なくとも１つの追加の非フルオロポリマー層をさらに含む、請求項１に記載の多層フィルム。
【請求項８】
前記の少なくとも１つの追加の非フルオロポリマー層がポリアミド、ポリオレフィン、官能性ポリオレフィン、ポリエチレンテレフタレート、エチレン−酢酸ビニル、エチレン−ビニルアルコール及びつなぎ層より成る群から選択される、請求項７に記載の多層フィルム。
【請求項９】
官能化されたポリフッ化ビニリデンの層を１つ以上含む、請求項１に記載の多層フィルム。
【請求項１０】
生物学化合物又は生物薬剤化合物と接触させるための少なくとも１つの溶融加工可能なフルオロポリマー層を含む、生物用途又は生物薬剤用途に用いるためのフィルム。
【請求項１１】
ポリフッ化ビニリデンホモポリマー又はコポリマーの単層から成る、請求項１０に記載のフィルム。
【請求項１２】
少なくとも１つの溶融加工可能なフルオロポリマー層を含む多層フルオロポリマーフィルムから成り、前記フルオロポリマーが接触層である、請求項１０に記載のフィルム。
【請求項１３】
ポリフッ化ビニリデンポリマー又はコポリマーの層を少なくとも１つ含む、請求項１２に記載のフィルム。
【請求項１４】
前記ポリフッ化ビニリデンポリマー又はコポリマー層が完全にポリフッ化ビニリデンポリマー又はコポリマーから成り、他のどのポリマーとのブレンドでもない、請求項１３に記載のフィルム。
【請求項１５】
前記フィルムの全体厚さが１〜５０ミルである、請求項１０に記載のフィルム。
【請求項１６】
ポリフッ化ビニルポリマー又はコポリマーの層を２つ含む、請求項１０に記載のフィルム。
【請求項１７】
ポリフッ化ビニリデンホモポリマーの層１つ及びポリフッ化ビニリデンコポリマーの層１つから成る、請求項１０に記載のフィルム。
【請求項１８】
少なくとも１つの溶融加工可能なフルオロポリマー層を有し、この溶融加工可能なフルオロポリマーが流体又は気体に対する接触層を構成する多層フィルムの製造方法であって、
コーティング又は前処理された基材フィルムにフルオロポリマーフィルムを積層する工程を含む、前記方法。
【請求項１９】
官能性ＰＶＤＦを追加のつなぎ層と共に又は追加のつなぎ層なしで用いて前記ＰＶＤＦ層とバリヤー層とを同時押出する、請求項１８に記載の方法。
【請求項２０】
前記多層フィルムがＥＶＯＨ層を含む、請求項１８に記載の方法。
【発明の詳細な説明】
【技術分野】
【０００１】
本発明は、高純度接触用途に有用な、少なくとも１つのフルオロポリマー層を有する多層フィルムに関する。本発明はまた、高純度接触用途に用いるためのフルオロポリマーの単層フィルムにも関する。このフルオロポリマー層は、溶融加工可能なフルオロポリマー、好ましくはポリフッ化ビニリデンポリマー又はコポリマーである。
【背景技術】
【０００２】
多くの高純度オペレーションは、清潔で汚染されていない加工環境及び容器を必要とする。これらの用途に用いられるポリマーは、極めて耐化学薬品性であり且つ容易に滅菌できなければならない。高純度ポリマーは、例えば高純度流体、生物媒体及び生物医学媒体並びに高純度化学薬品及び試薬用の袋（バッグ）又は他の容器等の用途に用いられる。
【０００３】
生物反応器や生化学反応器における使い捨てライナーとして用いるためのポリマー袋については、従来の袋は耐化学薬品性に限界があり、オフサイトで組み立てられててγ線によって滅菌されるのが一般的である。従来の技術の例としては、エチレン−酢酸ビニル（ＥＶＡ）及び線状低密度ポリエチレン（ＬＬＤＰＥ）；１００％ポリクロロトリフルオロエチレン（ＰＣＴＦＥ）フィルム又はヒートシール可能なポリオレフィン層と共に同時押出されたＰＣＴＦＥフィルムから作られた接触層を有する多層構造及び単層フィルムがある。これらのフィルムは、強度用のナイロン層及び／又はバリヤー層としてのエチレン−ビニルアルコール（ＥＶＯＨ）を含むことができる。
【０００４】
１つの問題点は、従来の袋は蒸気オートクレーブ中では互いに溶融して使い物にならなくなるので滅菌できないということである。これらはまた、容易にヒートシール可能ではなかったり、又はヒートシール可能にするためにはポリオレフィン層の追加の同時押出のような特別な工程が必要だったりもする。
【０００５】
フルオロポリマー類、特にポリフッ化ビニリデン（ＰＶＤＦ）は、耐化学薬品性が高いことが知られている。フルオロポリマー類は、流延することによってフィルムにすることができ、その例としては例えば米国特許出願第１０／６７８７９５号明細書（米国特許第７１７９８６３号明細書）に記載された多層ＰＶＤＦ／官能化ポリメタクリル酸メチルフィルム等がある。このフィルム中には、純粋なＰＶＤＦの層は存在せず、むしろＰＶＤＦと他のポリマーとのブレンドが存在する。
【特許文献１】米国特許第７１７９８６３号明細書
【発明の開示】
【発明が解決しようとする課題】
【０００６】
高純度接触表面を提供することができ、蒸気滅菌又はγ線滅菌することができ、且つヒートシール可能なポリマー材料に対する要望がある。
【０００７】
驚くべきことに、ここに、少なくとも１つの溶融加工可能なフルオロポリマー層を有するフィルムが蒸気滅菌及びγ滅菌することができる高純度材料を提供することがわかった。
【課題を解決するための手段】
【０００８】
発明の概要
本発明は、少なくとも１つの溶融加工可能なフルオロポリマー層を含み、このフルオロポリマー層が流体又は気体に対する接触層を構成する、多層フルオロポリマーフィルムに関する。
【０００９】
本発明はさらに、少なくとも１つの溶融加工可能なフルオロポリマー層を含み、追加の層を必要とすることなく直接ヒートシールすることができる、生物学的用途又は生物薬剤学的用途に用いるためのフィルムにも関する。
【発明を実施するための最良の形態】
【００１０】
発明の詳しい説明
本発明は、少なくとも１つのフルオロポリマー層を有し、高純度接触用途に有用な単層又は多層フィルム、並びに多層フルオロポリマーフィルムに関する。
【００１１】
本明細書において用いた場合の「多層フィルム」とは、２つ以上の層を有するフィルムを意味する。このフィルムは、互いに付着した２つ、３つ、４つ、５つ、６つ又はそれより多くの層から成ることができる。つなぎ（tie）層及び粘着層がこの構造の一部を成すこともでき、また、つなぎ層や粘着剤なしで種々の層が互いに付着していてもよい。
【００１２】
前記フィルムの少なくとも１つの層は、溶融加工可能なフルオロポリマーである。１つより多くの層がフルオロポリマーであるのが好ましい。
【００１３】
用語「フルオロモノマー」又は「フッ素化モノマー」とは、重合可能なアルケンであって、重合を受けるアルケンの二重結合に少なくとも１個のフッ素原子、フルオロアルキル基又はフルオロアルコキシ基が結合したものを意味する。用語「フルオロポリマー」とは、少なくとも１種のフルオロモノマーの重合によって生成するポリマーを意味し、ホモポリマー、コポリマー、ターポリマー及びそれより多元のポリマーであって熱可塑性性状のものを含む。熱可塑性性状とは、これらポリマーが型成形及び押出プロセスにおいて行われるように熱を加えられた際に流動することによって有用な部品に成形可能であることを意味する。本発明において有用なフルオロポリマーは、溶融加工可能なものである。溶融加工可能なフルオロポリマーの非限定的な例には、ポリフッ化ビニリデン及びそのコポリマー（ＰＶＤＦ及びコ−ＰＶＤＦ）、エチレン−テトラフルオロエチレン（ＥＴＦＥ）、エチレン−クロロトリフルオロエチレン（ＥＣＴＦＥ）、フッ素化エチレン−プロピレン（ＦＥＰ）、テトラフルオロエチレン−ペルフルオロビニルプロピルエーテル（ＰＦＡ）並びに少なくとも１種がフッ素化されたものであるモノマー群の任意の組合せ物がある。これらにはまた、ＥＦＥＰ（エチレン−ヘキサフルオロプロピレン−テトラフルオロエチレン）や、ＰＶＤＦとヘキサフルオロプロピレン、ペルフルオロビニルメチルエーテル、ペルフルオロビニルプロピルエーテル、エチレン、テトラフルオロエチレン、フッ化ビニル、三フッ化ビニル、エチレン等、又は無水マレイン酸、グリシジルメタクリレート等のような官能性モノマーとのコポリマーも包含され得る。なお、溶融加工性が劣るせいで本発明を構成するものとはならないフルオロポリマーもあり、その非限定的な例には、プロピレン−クロロトリフルオロエチレン（ＰＣＴＦＥ）及びポリテトラフルオロエチレンがある。
【００１４】
本発明の好ましいフルオロポリマーは、フッ化ビニリデン（ＶＤＦ）を重合させることによって作られるホモポリマー、並びにフッ化ビニリデン単位がポリマー中の全モノマー単位の総重量の７０％超（より一層好ましくはこれら単位の総重量の７５％超）を占めるフッ化ビニリデンコポリマー、ターポリマー及びそれより多元のポリマーである。フッ化ビニリデンのコポリマー、ターポリマー及びそれより多元のポリマーは、フッ化ビニリデンと、次のもの：
フッ化ビニル、トリフルオロエテン、テトラフルオロエテン、１種以上の一部又は完全フッ素化α−オレフィン類、例えば３，３，３−トリフルオロ−１−プロペン、１，２，３，３，３−ペンタフルオロプロペン、３，３，４，４，４−ペンタフルオロ−１−ブテン及びヘキサフルオロプロペン；一部フッ素化オレフィンのヘキサフルオロイソブチレン；ペルフッ素化ビニルエーテル類、例えばペルフルオロメチルビニルエーテル、ペルフルオロエチルビニルエーテル、ペルフルオロ−ｎ−プロピルビニルエーテル及びペルフルオロ−２−プロポキシプロピルビニルエーテル；フッ素化ジオキソール類、例えばペルフルオロ−（１，３−ジオキソール）及びペルフルオロ（２，２−ジメチル−１，３−ジオキソール）；アリルモノマー類、一部フッ素化アリルモノマー類又はフッ素化アリルモノマー類、例えば２−ヒドロキシエチルアリルエーテル又は３−アリルオキシプロパンジオール；並びにエテン又はプロペン：
より成る群から選択される１種以上のモノマーとを反応させることによって作ることができる。好ましいコポリマー又はターポリマーは、フッ化ビニル、トリフルオロエテン、テトラフルオロエテン（ＴＦＥ）及びヘキサフルオロプロペン（ＨＦＰ）によって形成されるものである。
【００１５】
好ましいコポリマーは、約７１〜約９９重量％のＶＤＦとそれに応じて約１〜約２９重量％のＴＦＥとを含むＶＤＦのコポリマー；約７１〜９９重量％のＶＤＦとそれに応じて約１〜２９重量％のＨＦＰとを含むＶＤＦのコポリマー（例えば米国特許第３１７８３９９号明細書に開示されたもの）；及び約７１〜９９重量％のＶＤＦとそれに応じて約１〜２９重量％のトリフルオロエチレンとを含むＶＤＦのコポリマーである。
【００１６】
好ましいターポリマーは、ＶＤＦとＨＦＰとＴＦＥとのターポリマー、及びＶＤＦとトリフルオロエテンとＴＦＥとのターポリマーである。これらの特に好ましいターポリマーは、ＶＤＦを少なくとも７１重量％有し、その他のコモノマーは様々な割合で存在していてよいが一緒になってターポリマーの２９重量％までを占めるものである。
【００１７】
ポリフッ化ビニリデンはまた、共重合又は重合後官能化のいずれかによって製造される官能化されたＰＶＤＦであることもできる。
【００１８】
フルオロポリマー層は、単層フィルムであることができる。多層フィルムにおいては、フルオロポリマーはその構造中のどこにあってもよい。好ましい実施形態においては、フルオロポリマー層を媒体又は流体と接触する層とする。別の実施形態においては、多層フィルムのすべての層をフルオロポリマー、好ましくはＰＶＤＦのホモポリマー及びコポリマーとする。１つの特に好ましいフィルムは、接触層としてのＰＶＤＦホモポリマーと、これに同時押出又は積層されるＰＶＤＦコポリマーとを有する構造のものである。少なくとも１つのＰＶＤＦ層が１００％ＰＶＤＦであり、他のポリマーとブレンドされていないのが好ましい。
【００１９】
前記多層フィルム中には、前記フルオロポリマー層に加えて、他のポリマー層、つなぎ層及び粘着層を存在させることができる。特に有用な層の非限定的な例には、ポリオレフィン、例えば線状低密度ポリエチレン（ＬＬＤＰＥ）、低密度ポリエチレン（ＬＤＰＥ）、中密度ポリエチレン（ＭＤＰＥ）等のポリエチレン（ＰＥ）、ポリプロピレン（ＰＰ）、及び無水マレイン酸又はグリシジルメタクリレートのような官能基をグラフトさせ又は反応させた官能性ポリオレフィン（ＦＰＯ）；エチレン−酢酸ビニル（ＥＶＡ）；ポリアミド（ＰＡ）；並びに高温ポリオレフィン、例えば４−メチルペンテン−１が包含される。また、多層構造中にバリヤー層としてポリビニルアルコールを用いることもできる。
【００２０】
本発明において有用な多層フィルムの例をいくつか下に挙げる。当業者であれば特定最終用途要件に合わせて多くの他の類似構造を考え付くことができる。以下の例が挙げられる：
１．ＰＶＤＦホモポリマー／ＰＶＤＦコポリマー（不均質又は均質のもの）（コＰＶＤＦとして示される）。これは例えばKYNAR 720／KYNAR 3120-10（Arkema Inc.社）であることができ、ここで、フィルムのバリヤー性能及び／又は物理的特性を変性するために、フィルム層を調節することができる。これは、ＶＦ2とＴＦＥ、ＨＦＰ、ＣＴＦＥ、ＰＰＶＥ、ＰＭＶＥ等とのコポリマーを包含し得る。これはまた、官能性モノマー又は他の非フルオロモノマー成分を含有することもできる。ARKEMA Inc.社からの工業材料についての例は、１層としてのKYNAR Flex 2850又はKYNAR 2800又はKYNAR 3120及び第２層としてのKYNAR 740又はKYNAR 720又はKynar 710である。
２．前記の構造は、ＰＶＤＦ／コＰＶＤＦ／ＰＶＤＦ又はコＰＶＤＦ／ＰＶＤＦ／コＰＶＤＦのように３つの層を含有することができる。前記の構造は、１つの選択肢として、３つより多くの層を含有することもできる。前記の構造は、Ａ／Ｂ／Ａ又はＡ／Ｂ／Ｃタイプの構造であることができ、ここで、それぞれの文字は異なるＰＶＤＦ又はコＰＶＤＦを表わす。
３．前記ＰＶＤＦ又はコＰＶＤＦは、官能化されていることができ、この官能化は共重合によって行うこともでき、又は重合後に行うこともできる。この生成物は、ＰＶＤＦ−Ｘと表わされる。
４．前記の構造は、ＭＤＰＥ又はＬＬＤＰＥ又はＥＶＡのようなポリオレフィンを含有するものであることができる。この構造の１つの選択肢は、ＰＶＤＦ／ＰＶＤＦ−Ｘ／ＦＰＯ／ＰＥを作るものである。ここで、ＦＰＯはLotader AX8900のような官能性ポリオレフィンである。この構造は、ＰＶＤＦ／ＰＶＤＦ−Ｘ／ＦＰＯ／ＰＥ／ＦＰＯ／ＰＶＤＦ−Ｘ／ＰＶＤＦのように両面上にＰＶＤＦを有するように製造することができる。ある用途においてはこの構造はＰＶＤＦ−Ｘ／ＦＰＯ／ＰＥであることができる。
５．前記の構造は、他のフルオロポリマーを接触層として含有することができる。このフルオロポリマーは、ＥＦＥＰ又はその他のフルオロポリマー（ＥＴＦＥ、ＦＥＰ、ＰＦＡ、ＥＣＴＦＥ、ＰＣＴＦＥ）において官能基が共重合されたものであることができる。例えばＥＦＥＰをポリアミド又はオレフィンと共に同時押出して多層製品を作ることができる。
６．これらの構造において、所望ならばさらに強度を高めるためにポリアミドを加えることができる。１つの例は、ＰＶＤＦ／ＰＶＤＦ−Ｘ／ポリアミド（追加の層を持つもの又は持たないもの）である。
７．バリヤー性能を最高のものにするために、ＥＶＯＨを多層構造に加えることができる。１つの例は、ＰＶＤＦ／ＰＶＤＦ−Ｘ／ＦＰＯ−GMA Lotader／ＦＰＯ−Orevac／ＥＶＯＨ／ＦＰＯ−Orevac／ＰＥ又はＰＶＤＦ／ＰＶＤＦ−Ｘ／ＰＡ６／ＥＶＯＨ／ＰＡ６である。別の例は、ＰＶＤＦ／ＰＶＤＦ−Ｘ／ＥＶＯＨ／ＰＶＤＦ−Ｘ／ＰＶＤＦであることができる。別の例は、ＰＶＤＦ−Ｘ／ＥＶＯＨ／ＰＶＤＦ−Ｘであることができる。前記のＰＡ６は、ＰＡ６コポリマー又は他のＰＡとＰＡ６とのブレンド若しくはアロイであることもできる。この構造中のＰＶＤＦは、ＰＶＤＦコポリマーであることができる。また、ＥＦＥＰ（又は官能化されたＥＴＦＥ）を用いて、同様の構造、例えばＥＦＥＰ／ＰＡ６又はＥＦＥＰ／ＰＡ６／ＥＶＯＨ／ＰＡ６のような構造を作ることもできる。ＰＡ６は、他のポリアミドに置換えることができる。他の２つの構造としては、ＰＶＤＦ／ＰＶＤＦ−Ｘ／ＥＶＯＨ／ＰＡ６又はＰＶＤＦ／ＰＶＤＦ−Ｘ／ＥＶＯＨ／ＦＰＯ−Orevac／ＰＥがある。このＰＡ６は、ＰＡ６コポリマー又は他のＰＡとＰＡ６とのブレンド若しくはアロイであることもできる。これらの構造におけるＰＶＤＦは、ＰＶＤＦコポリマーであることができる。
８．血液バッグ又は温室フィルム用のＰＶＣの代替品として、ＰＶＤＦ／ＰＶＤＦ−Ｘ／ＦＰＯ−Lot／ＰＥを用いることができる。
９．様々なポリマーフィルム上にアクリルポリマーの薄層を溶液コーティングすることができる。これらのフィルムは、商品として入手できるものである。これらのフィルムの例には、ポリメタクリル酸メチル（ＰＭＭＡ）の薄層を積層されたＰＥＴ又はＰＶＤＣである。ＰＭＭＡは、完全にＰＶＤＦと適合性である。これらのフィルムに加熱積層法によってＰＶＤＦを積層することによって多層フィルムを作ることができる。この技術の結果として、一方の面にＰＥＴ、ＰＶＤＣ、ナイロン等を、そしてもう一方の面にＰＶＤＦを有するフィルムを設計することができる。この場合、ＰＭＭＡ又はアクリルポリマーは、つなぎ層としての働きをする。
【００２１】
好ましい実施形態は、ＰＶＤＦホモポリマー（例えばKYNAR 710、KYNAR 720、KYNAR 740及びKYNAR 760）とＰＶＤＦコポリマー（例えばKYNAR 3120、KYNAR 2800又はKYNAR 2850）との同時押出品である。ＰＶＤＦホモポリマーは、その高い耐化学薬品性、浸透性及び融点のせいで、流体又は媒体との接触表面を構成するのが好ましい。優れたバリヤー特性についての別の好ましい実施形態は、ＰＶＤＦ／ＥＶＯＨ／無水マレイン酸グラフトＰＶＤＦのフィルム袋である。
【００２２】
フィルムの外側面に対するバリヤーとして、金属層をフィルムを加えることも構想できる。これはまた、ホイルによる積層であることもできる。これはまた、非金属化材料の窓部分を有することもできる。
【００２３】
前記多層フィルムは、当技術分野において周知の手段によって形成させることができる。前記多層フィルムは、同時押出、積層又はこれらのフィルムを製造することができる他のいくつかの方法によって製造することができる。これらは、押出、キャストフィルム、吹込みフィルム及び配向フィルムとその後の積層によって製造することができる。また、粘着層に対してつなぎ層を用いることも採用できる。
【００２４】
本発明の多層フィルムは、１〜５０ミル、好ましくは２〜３０ミル、より一層好ましくは３〜１５ミル、特に好ましくは４〜１０ミルの全体厚さを有する。各種層の層厚さは、用途の性能要件（バリヤー性能、可撓性、靭性等）に依存する。全体フィルムが薄すぎると必要とされるバリヤー特性又は完全性を提供できず、厚すぎると従来のフィルム溶着技術では溶着可能性に限界がある場合がある。
【００２５】
前記ＰＶＤＦ多層フィルムは、加圧（オートクレーブ）滅菌（蒸気滅菌）可能であり且つγ線滅菌可能であり、しかも高純度、高いバリヤー性能及び高い耐化学薬品性を有する。また、前記フィルムは高周波（radio frequency radiation）で滅菌することもできる。生産現場で容易に滅菌を行うことができるので、製造業者は現場で彼ら自身のシステム（装置）を組み立てて蒸気滅菌するという選択肢を採ることができる。これは、最終使用者に短縮されたリードタイム及び高められた融通性をもたらす。
【００２６】
本発明の多層フィルムはγ線滅菌できるので、（蒸気滅菌用及びγ線滅菌用の）２つのシステムの代わりに１つにシステムを用いることも最終使用者に提案する。
【００２７】
本発明のＰＶＤＦフィルムは、ほとんどの他のフルオロポリマーについては見られない良好なヒートシール可能性を有する。このフィルムのヒートシール可能特性は、高強度ジョイントの製造を可能にする。
【００２８】
本発明のフィルムは、容器、建具、フィルター、管及び袋に成形されて、システムが１種類の流体接触材料を利用するだけで済む可能性を提供することができる。ＰＶＤＦフィルムは優れた耐化学薬品性を有し且つ不活性であるので、このフィルムを用いて広範な化学物質を製造することができる。単層フィルム及び多層フィルムとも、バリヤー層／接触層として、特に生物学的、生物医学的及び生物薬剤的接触用途用のバリヤー層／接触層として、用いることができる。
【００２９】
本発明の他の用途には、ガスサンプリング袋（自動車排気量用のものを含む）、ドラム缶用の耐化学薬品性ライナー、温室用の覆い等が包含され得る。
【実施例】
【００３０】
例１
【００３１】
２種のKYNARフィルムを加熱積層で互いに積層することによって、次の多層フィルムを製造した。
【００３２】
フィルム１：（フィルム層厚さ）
KYNAR 720  ２ミル；  KYNAR 3120  ５ミル
フィルム２：（フィルム層厚さ）
KYNAR 720  ５ミル；  KYNAR 3120  ５ミル
フィルム３：（フィルム層厚さ）
KYNAR 720  ２ミル；  KYNAR 2800  ５ミル
フィルム４：（フィルム層厚さ）
KYNAR 720  ５ミル；  KYNAR 2800  ５ミル
【００３３】
下記の第１表において用いた略号は次の通りである。
2850、2750、3120 Flex、2800：これらはすべて、対応するKYNAR種（Arkema社）の単一の１０ミルの層を表わす。
【００３４】
【表１】
2009522134.tif 000002
【００３５】
すべての試験は、２３℃、相対湿度５０％で実施した。すべてのサンプルは、試験の前に相対湿度５０％、２３℃で２４時間以上状態調節した。括弧内の数値は標準偏差である。サンプルは、押出されたフィルムから型抜きした。サンプルは、２インチ／分のクロスヘッド速度を用いて試験した。伸びは、クロスヘッド移動を用いて測定した。すべてのデータポイントについてｎ＝５。
【００３６】
【表２】
2009522134.tif 000003
衝撃速度：１０．９３ｆｔ／秒
【００３７】
【表３】
2009522134.tif 000004
＊2500サンプルは１００℃で試験した。サンプルは１３５℃で溶融し始めた。
【００３８】
【表４】
2009522134.tif 000005
＊2500サンプルは１００℃で試験した。サンプルは１３５℃で溶融し始めた。
【００３９】
実験２
【００４０】
多層吹込みフィルム同時押出技術を用いて、次の多層フィルムを製造した。
【００４１】
【表５】
2009522134.tif 000006
【００４２】
すべての試験は、２３℃、相対湿度５０％で実施した。すべてのサンプルは、試験の前に相対湿度５０％、２３℃で２４時間以上状態調節した。括弧内の数値は標準偏差である。サンプルは、押出されたフィルムから型抜きした。サンプルは、２インチ／分のクロスヘッド速度を用いて試験した。伸びは、クロスヘッド移動を用いて測定した。すべてのデータポイントについてｎ＝５。
【００４３】
【表６】
2009522134.tif 000007
【００４４】
実験３
【００４５】
加熱積層法でアクリルコーティングされたポリエステルフィルム上にKynarを積層することによって、次の多層フィルムを製造した。
【００４６】
【表７】
2009522134.tif 000008
【００４７】
【表８】
2009522134.tif 000009
【国際調査報告】
2009522134.tif 000010
2009522134.tif 000011
2009522134.tif 000012